(57)【要約】      （修正有）【課題】消去体の動作が軽く画像の消去がスムーズであり、剥離の際に基材またはカバーシートを損傷することがない筆記ボードを提供する。【解決手段】支持体１１１と、その表面に形成された粘着層１１３とを具備してなる基材１１０と、片側表面にマット面１２１が形成された透明カバーシート１２０と、横断面視略円形の回転部を有する消去体２００とを具備し、粘着層１１３とマット面１２１との間で、消去体２００が回転部の少なくとも一部を粘着層１１３に当接した状態で移動し且つ回転部が移動方向に回転する筆記ボード１。【選択図】図１
2020001267.tif 000002
【特許請求の範囲】
【請求項１】
支持体ならびに当該支持体の表面に形成された粘着層を具備してなる基材と、フィルムならびに当該フィルムの少なくとも片側表面にマット面が形成された透明カバーシートとを有してなり、且つ前記粘着層と前記マット面とが接触するように配置された筆記シートと、
前記粘着層と前記マット面との間に移動可能に配された消去体とを備える筆記ボードであって、
前記消去体が横断面視略円形の回転部を有し、前記消去体が前記回転部の少なくとも一部を前記粘着層に当接した状態で移動し且つ当該回転部が移動方向に回転することを特徴とする、筆記ボード。
【請求項２】
前記消去体および／または回転部の表面抵抗率が、１０１２Ω／□以下であることを特徴とする、請求項１に記載の筆記ボード。
【請求項３】
前記マット面の算術平均高さＳａが０．１０〜０．５０μｍであることを特徴とする、請求項１または２に記載の筆記ボード。
【発明の詳細な説明】
【技術分野】
【０００１】
本発明は、加圧された部分の色濃度が変化して画像が記録でき、さらにその画像を容易に消去して復元できる、繰り返し筆記および消去が可能な筆記シートを用いた筆記ボードに関するものである。
【背景技術】
【０００２】
従来から、粘着性表面を有する基材と、その上に設けられた透明なカバーシートとから構成され、カバーシートの上から加圧することで、加圧された部分の基材とカバーシートとが密着し、密着部分に画像が記録できる筆記シートが知られている。また、非粘着性の基材と、その上に設けられた粘着性表面を有する透明なカバーシートとから構成される筆記シートも知られている。このような筆記シートは、基材とカバーシートとを引きはがすことによって画像を消去し、初期状態に復元することができる。したがって、記録と消去とを繰り返し行うことができる。
【０００３】
このような筆記シートは、記録シート、店舗等のディスプレイ、知育玩具、教育材料などに応用が可能であり、種々の製品が研究および開発されている。たとえば、特許文献１〜２には、繰り返し記載可能なシートや教習遊具が開示されている。
【０００４】
また、筆記シートに記録した画像の消去操作を短時間に行えるものとして、特許文献３には、基材とカバーシートとの間に摺動部材を摺動自在に介在させたメモ器が開示されている。
【先行技術文献】
【特許文献】
【０００５】
【特許文献１】特開２０１０−０４２６１８号公報
【特許文献２】特開２００１−１４２３８７号公報
【特許文献３】実開昭４９−８５２２８号公報
【発明の概要】
【発明が解決しようとする課題】
【０００６】
しかしながら、本発明者らの検討によれば、これらの筆記シートおよびそれを用いた筆記ボードは、摺動部材の動きが重く記録した画像の消去がスムーズではないことや、剥離の際に基材またはカバーシートが損傷を受けるなどの問題が起こることがあり、さらなる改良が必要であった。
【課題を解決するための手段】
【０００７】
本発明は、
「１．支持体ならびに当該支持体の表面に形成された粘着層を具備してなる基材と、フィルムならびに当該フィルムの少なくとも片側表面にマット面が形成された透明カバーシートとを有してなり、且つ前記粘着層と前記マット面とが接触するように配置された筆記シートと、
前記粘着層と前記マット面との間に移動可能に配された消去体とを備える筆記ボードであって、
前記消去体が横断面視略円形の回転部を有し、前記消去体が前記回転部の少なくとも一部を前記粘着層に当接した状態で移動し且つ当該回転部が移動方向に回転することを特徴とする、筆記ボード。
２．前記消去体および／または回転部の表面抵抗率が、１０１２Ω／□以下であることを特徴とする、前記１項に記載の筆記ボード。
３．前記マット面の算術平均高さＳａが０．１０〜０．５０μｍであることを特徴とする、前記１項または２項に記載の筆記ボード。」である。
【発明の効果】
【０００８】
本発明によれば、消去体の動作が軽く画像の消去がスムーズであり、剥離の際に基材またはカバーシートを損傷することがない筆記ボードを提供することができる。
【図面の簡単な説明】
【０００９】
【図１】本発明による筆記ボードで、画像を記録する前の初期状態を示す概念断面図である。
【図２】図１の筆記ボードに画像を記録した状態を示す概念断面図である。
【図３】図２の状態から、消去体を移動して画像を消去した状態を示す概念断面図である。
【図４】本発明による筆記ボードの斜視図である。
【図５】図４の筆記ボードのＡ−Ａ縦断面図である。
【発明を実施するための形態】
【００１０】
以下、本発明の実施の形態について、詳細に説明する。
【００１１】
［筆記シート］
本発明による、ひとつの実施態様による筆記シートの概念断面図は図１に示すとおりである。この筆記シート１００は、基材１１０とカバーシート１２０とを具備してなる。基材１１０とカバーシート１２０は、面が対向するように配置される。ここで、基材とカバーシートとは、相互に分離しないように、末端が接着または固定されていてもよく、また相互に結合されずに独立のものであってもよい。基材とカバーシートとが相互に結合されていない場合には、これらの組み合わせを筆記シートという。
【００１２】
この筆記シートは、画像を記録する前の初期状態では、基材とカバーシートとが密着しておらず、それらの界面に空気層が存在する。
【００１３】
画像を記録する場合には、図２に示すように、筆記先端３００などを用いてカバーシート１２０の上部から所望の部分に加圧する。加圧された部分の直下で基材１１０とカバーシート１２０とが密着する。その結果、基材１１０とカバーシート１２０との界面に存在していた空気層が実質的になくなり、界面の屈折率が変化する。
【００１４】
この結果、未加圧部分の界面と、加圧部分の界面とで屈折率が変わり、コントラストが生じて、画像が記録される。一般的には、加圧された部分では基材の色彩がカバーシート上部から認識できるようになる。加圧する方法は任意であり、樹脂材料などからなるペンで文字状に加圧する方法や、スタンプのようなレリーフを押しつけて模様を転写する方法などがある。
【００１５】
そして、図３に示すように、基材１１０からカバーシート１２０を引きはがすことによって、基材とカバーシートとの界面に再び空気層が生じて 、画像が消去される。
【００１６】
このように、本発明による筆記シートは画像の記録と消去とを繰り返し行うことができるものである。
【００１７】
［消去体］
本発明の消去体は、筆記シートの粘着層とマット面との間に移動可能に配され、横断面視略円形の回転部を有し、その回転部の少なくとも一部を粘着層に当接した状態で移動し、当該回転部が移動方向に回転するように配設される。消去体全体が回転してもよく、消去体の一部が回転してもよい。図１ないし図３に示す消去体は、消去体２００を円柱状体で構成したものであり、消去体全体が回転する。
筆記シートの画像を消去する場合には、たとえば長方形の筆記シートであれば、筆記シートの一方の短辺からもう一方の短辺に向かって消去体を移動させることや、筆記シートの一方の長辺からもう一方の長辺に向かって消去体を移動させることなどにより、基材からカバーシートが引きはがされ、基材とカバーシートとの界面に空気層が生じて画像が消去される。
このとき、基材のカバーシートに対向する面には粘着層が設けられているために、図３に示すように、粘着層１１３の表面の粘着力により回転部が抵抗を受けて、回転部が消去体２００の移動方向に回転するため、消去体２００の移動が滑らかになり、消去体の動作が軽く画像の消去がスムーズな筆記ボードとなる。
また、筆記シートに多くの画像を記録することによって、基材とカバーシートとが密着している面積が大きくなり、基材からのカバーシートの引き剥がし粘着力が大きくなる場合において、本発明の効果は顕著である。
【００１８】
筆記シートを繰り返し使用することによって粘着層表面の粘着力が低下すると、画像の記録安定性が低下するおそれがあるが、本発明では、筆記シートに記録された画像を消去する際に消去体が粘着層の表面を摺動することがないので、擦過による粘着層表面の粘着力低下とそれに伴う画像の記録安定性低下を防止でき、耐久性にすぐれた筆記ボードとなる。
また、ゴミやほこりが粘着層とマット面との間に付着すると、カバーシートの上部から所望の部分を加圧してもその部分の直下の基材とカバーシートとがゴミやほこりに阻害されて密着せず、それにより加圧部分の界面の屈折率が変化せずに画像が記録されないおそれや、粘着層表面の粘着力がゴミやほこりにより低下して、画像の記録安定性が低下するおそれがあるが、本発明では、筆記シートに記録された画像を消去する際に消去体が粘着層の表面を摺動することがなく、消去体が粘着層の表面に擦れることにより発生する粘着層の粉末が減少するため、粘着層の粉末が粘着層とマット面との間に付着することによる記録不良や画像の記録安定性低下を防止でき、耐久性にすぐれた筆記ボードとなる。
【００１９】
なお、筆記シートに記録された画像を消去する場合には、前記のように筆記シートに対して消去体を移動することにより基材からカバーシートを引きはがしてもよく、またはその反対に、消去体に対して筆記シートを移動することにより基材からカバーシートを引きはがしてもよい。
【００２０】
本発明の消去体の回転部は、少なくとも一部を粘着層に当接した状態で消去体の移動方向に回転可能であれば、その横断面は円形以外の形状でもよく、たとえば楕円形状や、多角形状や、歯車形状など、様々な形状を適宜選択することができる。
回転部の横断面を円形に形成した場合には、消去体を移動して筆記シートに記録された画像を消去する際に、回転部が粘着層の表面に常に線接触することにより、回転部の回転の抵抗が一定となり、消去体の移動がスムーズとなるので、より好ましい。
【００２１】
消去体ならびに回転部は、単一の部品で構成してもよいし、複数の部品で構成してもよい。たとえば、単一の円柱状体で構成してもよいし、複数の円柱状体を一列に連設してもよいし、複数の球状体を数珠状に一列に連接してもよい。
【００２２】
本発明の消去体および／または回転部は、その表面抵抗率が１０１２Ω／□以下であることが好ましく、１０８Ω／□以下であることがより好ましい。
筆記シートに画像を記録した際や、基材からカバーシートを引きはがして画像を消去した際などに、筆記シートに静電気が帯電すると、ゴミやほこりがカバーシートの表面に付着して、画像の記録の障害になるおそれがある。また、筆記シートに静電気が帯電すると、ゴミやほこりが粘着層とマット面との間に付着して、カバーシートの上部から所望の部分を加圧してもその部分の直下の基材とカバーシートとがゴミやほこりに阻害されて密着せず、それにより加圧部分の界面の屈折率が変化せずに画像が記録されないおそれや、粘着層表面の粘着力がゴミやほこりにより低下して、画像の記録安定性が低下するおそれがある。
しかしながら、消去体および／または回転部の表面抵抗率を１０１２Ω／□以下とすることにより、筆記シートに静電気が帯電した場合であっても、画像の消去時に筆記シートの粘着層とマット面との間で消去体を移動することにより自然に静電気が除去されるので、ゴミやほこりがカバーシートの表面や粘着層とマット面との間に静電気で付着することがなく、記録不良や画像の記録安定性低下を防止できるので好ましい。
ここで表面抵抗率は、たとえばＪＩＳ  Ｋ７１９４やＪＩＳ  Ｋ６９１１などに従って測定することができる。また、市販の表面抵抗率計によっても測定することができる。
【００２３】
また、本発明の筆記シートならびに消去体を、ケースなどに収容して筆記ボードとする場合には、前記消去体および／または回転部の表面抵抗率に加えて、当該ケースの表面抵抗率を１０１２Ω／□以下とすると、筆記シートに静電気が帯電した場合であっても、静電気がすみやかに除去されるので、さらに良い。
【００２４】
本発明の消去体と回転部の材質は特に限定されず、金属や樹脂など、様々な材質を適宜選択することができる。
また、その表面抵抗率を１０１２Ω／□以下とする場合には、たとえば、鉄、アルミニウム、黄銅、ステンレスなどの金属で消去体および／または回転部を形成したり、金属と樹脂とを組み合わせて消去体および／または回転部を形成したり、樹脂で形成した消去体および／または回転部の表面を金属箔や導電性の塗料で被覆したり、樹脂に導電性材料が混合された導電性樹脂や導電性ゴムで消去体および／または回転部を形成したり、金属と導電性樹脂や導電性ゴムとを組み合わせて消去体および／または回転部を形成したりしてもよい。
なお、市販の導電性樹脂としては、東京インキ（株）製のパピオスタットシリーズ、大塚化学（株）製のウイスタットシリーズ、日東化工（株）製のＥＣＸシリーズ等が例示でき、市販の導電性ゴムとしては、信越化学工業（株）製のＥＣシリーズ・シリコーンゴム、入間川ゴム（株）製のＤＢＲ、ＤＣ、ＤＮ、ＤＳｉ等が例示できる。
【００２５】
［基材］
本発明に用いられる基材は、支持体と、カバーシートに対向する面に粘着層を具備してなるものである。粘着層は、画像記録時にカバーシートと密着する層であり、密着することによって、たとえば支持体の色彩が筆記シート表面から観察できるようになる。
【００２６】
粘着層は支持体の少なくとも一方の面に形成される。支持体の両側面にそれぞれ粘着層を設けて、それぞれの面に対向する２枚のカバーシートを組み合わせれば、両側に記録可能な筆記シートとすることもできる。
【００２７】
ここで支持体は特に限定されないが、画像記録時に筆記シートの表面から観察される画像のコントラストを高く保つために、着色されていることが好ましい。また、筆記シートに物理的に十分な強度を付与するために、支持体には強度も要求される。
【００２８】
このような観点から、図１に示すように、ひとつの実施形態において、コアプレート１１１ｂと着色層１１１ａとを具備する着色支持体１１１を用いることができる。物理的に十分な強度を有するコアプレートを用いることで、コストや色彩に応じて種々の着色層を選択することが可能となる。このとき、コアプレートは十分な物理的強度を有するものが好ましく、従来知られている任意の材料から選択することができる。たとえば、ポリオレフィン樹脂やポリエステル樹脂から選択することができ、より具体的には、（ｉ）ポリオレフィン樹脂としては、ポリエチレン（ＰＥ）樹脂、ポリプロピレン（ＰＰ）樹脂、エチレン−プロピレン共重合体、エチレン−ブテン共重合体などから、（ｉｉ）ポリエステル系樹脂としては、ポリエチレンテレフタレート（ＰＥＴ）樹脂、ポリブチレンテレフタレート（ＰＢＴ）樹脂、ポリエチレンナフタレート樹脂、ポリブチレンナフタレート樹脂などから選択することができる。これらのうち、ポリエステル系樹脂が好ましく、強度や加工性の点からＰＥＴ樹脂が特に好ましい。
【００２９】
これらコアプレートの表面には、コロナ放電処理、プラズマ処理、紫外線照射処理、酸処理 、アルカリ処理、下塗り剤の塗布（下塗り層の形成）等の、従来公知の表面処理が施されていてもよい。
【００３０】
コアプレートの厚さは、特に限定されないが、物理的に十分な強度を達成するために、厚さが５０〜２５０μｍであることが好ましい。
これらのコアプレートは、無色透明であっても、有色透明であっても、また不透明であってもよい。コアプレートが無色透明である場合には、着色層と積層されていることが好ましい。いずれの場合においても、着色支持体は、全体として不透明であることが好ましい。なお、本発明において不透明であるとは、４００〜７６０ｎｍの波長領域全体にわたって、透過率が８０％未満、好ましくは６０％未満であることをいう。一方で無色透明であるとは、その波長領域の全領域に渡って、透過率が８０％以上、好ましくは９０％以上であることをいう。さらに有色透明とは、その波長領域の一部に透過率が８０％未満の領域があることをいう。
【００３１】
着色されたシート状材料としては、たとえば着色された紙、染色された樹脂フィルム、着色粒子が分散された樹脂材料からなるフィルム、着色された繊維集合体などが挙げられる 。着色層を塗布により形成させる場合には、着色された粒子が分散されたバインダーを含む組成物を塗布し、さらに乾燥または硬化させて、着色層を形成させることができる。着色された粒子とは、無機顔料粒子、金属粉、金属酸化物粉などが挙げられる。
【００３２】
なお、着色支持体として、金属板または着色層として金属層を具備する着色支持体を用いることもできる。このような金属様表面を着色支持体に用いた場合には、特殊な効果を得ることができる。この場合には、筆記により得られる画像のコントラストは比較的低い。ところが、その記録画像を複写機により複写すると、コントラストの高い画像が複写される。このような効果を利用することで、すかし絵の効果を得ることができる。
【００３３】
着色支持体のカバーシート側表面は平滑性が高いことが好ましい。その面の上には、後述するように粘着層が設けられるが、最終的にこの粘着層の表面の平滑性が高いことが好ましいので、その下地となる着色支持体のカバーシート側表面も平滑性が高いことが好ましい。
このような観点から、着色支持体のカバーシート側表面は、樹脂製のコアプレートであることが好ましい。したがって、着色支持体がコアプレートと着色層とが積層された構造を有する場合には、図１に示すように、着色層１１１ａはカバーシート１２０が対向する面とは反対側の面に形成されることが好ましい。
【００３４】
基材１１０は粘着層１１３を具備する。この粘着層１１３を基材１１０の表面に形成するのに先だって、基材１１０と粘着層１１３との接着性を改善するために、中間層１１２を設けることができる。筆記シートは、使用に際して、粘着層とカバーシートとの密着と剥離を繰り返すため、粘着層が基材表面から剥離することがあるが、中間層を設けることでこのような問題を改善することができ、また筆記シートの保存安定性を改良することもできる。
【００３５】
中間層に用いる材料としては、ポリエステル樹脂、アクリル樹脂、ポリウレタン樹脂、アクリルグラフトポリエステル樹脂、シリコーン樹脂などの各種樹脂が挙げられる。この中間層は、たとえばポリエステル樹脂によって形成することができる。中間層の厚さは、厚くすることによって基板と粘着層との接着性を改良でき、薄くすることで画像記録時に着色支持体の色彩が再現されやすくなる。このような観点から、中間層の厚さは０．０５〜１．０μｍであることが好ましい。
【００３６】
本発明に用いられる基材において、着色支持体の表面に直接、または表面の上に中間層を介して、粘着層が形成されている。粘着層は、画像記録時にカバーシートと密着することによって、画像が記録される。したがって、画像の記録安定性の観点からは、粘着力が高いことが好ましいが、過度に高いと、消去時にカバーシートの剥離が困難になったり、剥離の際に不快な音を発生したり、粘着層またはカバーシートを損傷する可能性がある。さらには、筆記シートを放置している状態にもかかわらず、カバーシートと粘着層とが密着してしまい、意図しない画像が記録されることもある。このため、粘着層の粘着力は、１．０〜５．０Ｎ／ｍであることが好ましく、１．５〜４．０Ｎ／ｍであることがより好ましい。ここで粘着力は、ＪＩＳ−Ｚ０２３７方法１に示された、試験板に対する１８０°引き剥がし粘着力測定に従って測定することができる。
【００３７】
このような粘着層は、一般的には、粘着剤組成物に、必要に応じて触媒などを混合してから、着色支持体またはコアプレートに、必要に応じて中間層を介して塗布し、加熱などを行って反応させることによって形成させる。
【００３８】
粘着層の材料として、従来知られている粘着剤から任意のものを選択することができる。
【００３９】
このような粘着剤としては、アクリル系粘着剤、ゴム系粘着剤、ポリエステル系粘着剤 、ウレタン系粘着剤、ポリエーテル系粘着剤、シリコーン系粘着剤、ポリアミド系粘着剤 、フッ素系粘着剤等の各種粘着剤が挙げられる。
【００４０】
これらのうち、シリコーン系粘着剤は、主骨格がシロキサン結合を主体したポリマーを主成分とするものである。シリコーン系粘着剤は、適当な粘着性を示すものが多く、また耐薬品性、耐水性、耐熱性に優れているので好ましい。さらに、シリコーン系粘着剤は、圧力による粘着力変化が小さいことも好ましい理由である。また、ウレタン系粘着剤は、イソシアネート化合物とヒドロキシ化合物を縮合させたポリマーを主成分とするものである。剥離性にすぐれているので好ましい粘着剤であるが、粘着力がシリコーン系粘着剤よりも高いことが多く、粘着性の調整が必要な場合がある。また、ウレタン系粘着剤を用いると、画像記録時に加える圧力に依存して、カバーシートと粘着層との粘着力が変わる傾向にある。このため、カバーシートの剥離に要する力の均一性や、記録される画像のコントラストの均一性が重視される場合には、シリコーン系粘着剤を用いることが好ましい。
【００４１】
このような方法に用いられる粘着剤は、種々のものが市販されており、それらから好適なものを選択して使用することができる。具体的には、シリコーン系粘着剤としては、ＬＴＣ７５５、ＳＤ４５８０ＰＳＡなど（いずれも商品名、東レ・ダウコーニング株式会社より販売）、ＫＲ３７００、ＫＲ３７０１、ＫＲ３７０４（いずれも商品名、信越化学工業株式会社より販売）が挙げられ、これに組み合わせる触媒としては、ＮＣ−２５  Ｃａｔａｌｙｓｔ（商品名、東レ・ダウコーニング株式会社より販売）、ＣＡＴ−ＰＬ−５０Ｔ（商品名、信越化学工業株式会社より販売）が挙げられる。また、ウレタン系粘着剤としては、サイアバインシリーズＳＨ−１０１Ｍ、ＳＨ−１０１、ＳＰ−２０５（いずれも商品名、トーヨーケム株式会社より販売）が挙げられ、それに組み合わせる触媒としてはサイアバイン  Ｔ５０１Ｂ（多官能イソシアネート系架橋剤）（商品名、トーヨーケム株式会社より販売）が挙げられる。
【００４２】
シリコーン系粘着剤に組み合わせる触媒は、架橋密度を調整することができるので白金を含む貴金属触媒が好ましく、特に白金−ルテニウム合金、白金−パラジウム合金、白金−チタニウム合金等が好適に用いられる。
【００４３】
粘着剤組成物を塗布する方法は特に限定されず、たとえば、グラビアロールコーター、ダイコーター、バーコーター等の、従来公知のコーターを用いて行うことができる。あるいは、含浸やカーテンコート法等により粘着剤組成物を塗布してもよい。
【００４４】
塗布後、架橋反応を促進させ、製造効率を向上させるために、加熱を行うことが好ましい。加熱温度は、一般的には４０〜１５０℃、好ましくは６０〜１３０℃の範囲から選択される。
【００４５】
粘着層の厚さは、厚いほうがカバーシートと密着しやすく、薄いほうが画像記録時に着色支持体の色彩が再現されやすく、また生産コストが低くなる。このため、粘着層の厚さは、５〜３０μｍであることが好ましく、１０〜２０μｍであることがより好ましい。
【００４６】
粘着層の表面には、非密着部を設けてもよい。
非密着部は、カバーシートの上部から加圧しても粘着層とマット面とが密着せず、画像が記録されない部分、もしくは、カバーシートの上部から加圧している間は粘着層とマット面との界面に存在していた空気層が実質的になくなるものの、加圧をやめると前記界面に再び空気層が生じることにより、画像が記録されない部分である。
粘着層は、画像記録時にカバーシートと密着することによって、画像が記録される。したがって、画像の記録安定性の観点からは、粘着層表面の粘着力は高いことが好ましいが、その一方で、画像の消去をスムーズに行うためには、粘着層表面の粘着力は低いことが好ましい。
そこで、粘着層の表面に、非密着部を設けることにより、画像の記録安定性を維持しつつ、基材からのカバーシートの引き剥がし粘着力を下げることができ、画像の消去をスムーズにすることができる。
また、筆記シートのサイズを大きくすることによって、筆記シートに記録された画像の面積、すなわち基材とカバーシートとが密着している面積が大きくなり、基材からのカバーシートの引き剥がし粘着力が大きくなる場合においても、粘着層の表面に非粘着部を設けることにより、基材からのカバーシートの引き剥がし粘着力を下げることができ、画像の消去をスムーズにすることができる。
【００４７】
以上、基材が着色支持体を具備する場合について説明したが、基材は、それを構成するいずれの層が着色されていてもよい。たとえば、コアプレートが着色されていても、粘着層が着色されていてもよい。
粘着層が着色された構成を採用することによって、別途着色層を設ける必要がなく、構成を簡単にし、製造コストを低減することができる。
粘着層に着色をするためには、粘着層を塗設する前に、粘着剤組成物に顔料や染料を混合しておく方法、粘着層を形成後に粘着層表面に顔料または染料を接触させて染色する方法が挙げられる。染料または顔料がしみ出しにくく、筆記シートの利用にあたってカバーシートへの色移りが少ないので、前者が好ましい。
粘着層に着色するのに用いられる染料または顔料は特に限定されず、従来知られている任意のものから選択することができる。具体的には、染料としては、フタロシアニン系染料、ピラゾロン系染料、ニグロシン系染料、アントラキノン系染料、アゾ系染料、顔料としては、無機顔料としてカーボンブラック、黒色酸化鉄、ウルトラマリン、黄色酸化鉄、赤色酸化鉄、複合酸化物系顔料などが、また有機顔料としてはアゾ系顔料、インジゴ系顔料、フタロシアニン系顔料、キナクリドン系顔料、チオインジゴ系顔料、スレン系顔料、ペリノン系顔料、ペリレン系顔料、フタロン系顔料、ジオキサン系顔料、イソインドリノン系顔料、金属錯体系顔料、メチン・アゾメチン系顔料、ジケトピロロピロール系顔料などが挙げられる。
【００４８】
なお、本発明の粘着層は帯電防止機能を有していてもよい。たとえば粘着層に導電性材料が混合されていてもよい。
粘着層が帯電防止機能を有した構成を採用することによって、筆記シートに画像を記録した際や、基材からカバーシートを引きはがして画像を消去した際などに、筆記シートに静電気が帯電することがなく、ゴミやほこりがカバーシートの表面や粘着層とマット面との間に付着することがないので好ましい。
粘着層に帯電防止機能を付与するのに用いられる導電性材料は特に限定されず、従来知られている任意のものから選択することができる。具体的には、カーボン系材料としては、ケッチェンブラックなどの導電性カーボンブラック、ＰＡＮ系やピッチ系などのカーボンファイバー、カーボンナノチューブなどが、金属系材料としては、銀、ニッケル、銅、亜鉛、アルミニウム、ステンレスなどの金属粉末や金属繊維などが、金属酸化物系材料としては、酸化チタン、酸化亜鉛、酸化インジウム、酸化スズなどが、表面を導電性材料でコーティングした複合材料としては、上記カーボン系材料や金属系材料でコーティングしたマイカ、ガラス、シリカ、ポリマー粒子などが挙げられる。
【００４９】
［カバーシート］
本発明に用いられるカバーシート１２０は、粘着層１１３と密着した際に、基材の色彩が筆記シートの表面から観察できる必要がある。このため、カバーシートは透明である必要がある。一般的にはカバーシートは無色透明であることが好ましい。カバーシートが４００〜７６０ｎｍの波長範囲全体にわたって高い透過率を有することにより、基材に施された着色に忠実な画像記録が可能となる。ただし、カバーシートに着色することも可能である。４００〜７６０ｎｍの波長範囲の一部に透過性があるカバーフィルムを用いれば、基材に施された色彩と異なった色彩で画像を記録することが可能となる。
【００５０】
このようなカバーシートは、一般的には透明なフィルムを具備してなる。カバーシートには透明性だけでなく、物理的強度も要求されるため、前記した着色支持体において例示した材料からなるフィルムが好ましく用いられる。
【００５１】
本発明においてカバーシートの粘着層側表面にはマット面が形成されている。このマット面の表面形状によって、筆記シートの特性が大きく変動する。
【００５２】
本発明による筆記シートにおいて、マット面の算術平均高さＳａが大きいとマット調表現が容易となり、また筆記シートを放置しても、カバーシートと粘着層とが密着してしまうことが少なく、算術平均高さＳａが小さいとコントラストの高い画像が形成できる傾向にある。このような観点から、本発明において、マット面の算術平均高さＳａは０．１０〜０．５０μｍであり、０．１５〜０．３０μｍであることが好ましい。
【００５３】
なお、算術平均高さＳａは三次元粗さ計によって測定することができる。具体的には、これらの測定にはレーザー顕微鏡  ＬＥＸＴ−ＯＬＳ４１００（商品名、オリンパス株式会社製を用いることができる。
【００５４】
さらにマット面に存在する凹凸は、画像記録をする前の状態で、粘着層とカバーシートが密着することを防ぎ、また画像記録の際には粘着層とカバーシートとの間の密着性を適切に維持し、さらに画像消去の際には容易に剥離が可能となる。このようなマット面とするためには、ヘーズ値が７０〜９５％であることが好ましい。ヘーズ値はヘーズメーター  ＴＣ−ＨＩＩＩ（商品名  有限会社東京電色社製）により測定することができる。
【００５５】
カバーシート１２０の表面にマット面１２１を形成する方法は特に限定されないが、カバーシートの主たる構造物であるフィルムの表面を直接的に食刻する方法、凹凸を有するフィルムと積層する方法、微粒子が分散された樹脂組成物をフィルム表面に塗布し、乾燥または硬化させて凹凸のある面を形成させる方法、加熱などにより気泡を生じる化合物を含む組成物をフィルム表面に塗布し、加熱などによって組成物層の中に気泡を生じさせて表面に凹凸を形成させる方法などが挙げられる。また、カバーフィルムとして、微粒子が分散された樹脂組成物をフィルム状に成形することによっても、表面にマット面が形成されたカバーシートを得ることができる。
【００５６】
これらのうち、マット面の粗さの制御が容易であることから、微粒子を分散させた樹脂組成物を用いることが好ましい。特に、シリカなどの透明性の高い微粒子が分散された樹脂組成物をフィルムの表面に塗布し、加熱して樹脂を硬化させる方法が、品質の安定性やカバーフィルムの特性の面から好ましく採用される。微粒子は、有機材料であっても無機材料であってもよい。微粒子に用いる有機材料としては、ポリメチルメタクリレート等のアクリル系樹脂、ポリスチレン、スチレン−アクリル樹脂、ポリカーボネート樹脂、ウレタン樹脂、エポキシ樹脂、ポリエステル樹脂、ポリエステルウレタン樹脂などが挙げられる。また、微粒子に用いる無機材料としては、たとえば、二酸化ケイ素（シリカ）、二酸化チタン、硫酸バリウム、炭酸カルシウム、タルク、マイカ、金属フレーク、金属酸化物フレークなどが挙げられる。これらのうち、特にマイカ、金属フレークまたは金属酸化物フレークを用いると、画像記録時に生じる色がメタリック色となり、美麗な画像が記録されるという特徴がある。なお、この場合には、着色層を濃度の高い色、典型的には黒色とすることで、コントラストが大きくなり、メタリック色がより美麗に観察されるので好ましい。
【００５７】
これらの微粒子の平均粒子径は０．０５〜５．０μｍであることが好ましい。ここで、平均粒子径は、レーザー回折法（原理）により、体積基準で測定したものであり、たとえばＭＩＣＲＯＴＲＡＣ９３２０−Ｘ１００（Ｈｏｎｅｙｗｅｌｌ社製）により測定することができる。
【００５８】
また、組成物のバインダーとして用いられる樹脂としては、塩化ビニル酢酸ビニル共重合樹脂、エポキシ樹脂、アクリル樹脂、ポリエステル樹脂、ウレタン樹脂、メラミン樹脂などが挙げられる。これらの中でも、アクリルメラミン樹脂、ポリエステルメラミン樹脂 、アクリルウレタン樹脂などは物理的強度および光学特性の面で優れていると考えられ、好ましく用いられる。
【００５９】
さらにこれらを溶解または分散させる溶媒としては、トルエンやメチルエチルケトンなどが挙げられる。
図１には、いずれかの方法によってフィルム１２２の表面に、マット面１２１を有するマットコート層１２１ａが積層された構造が図示されている。
【００６０】
なお、本発明のマット面は帯電防止機能を有していてもよい。たとえば微粒子と導電性材料とが分散された樹脂組成物をフィルム表面に塗布し、乾燥または硬化させてマット面を形成してもよい。
マット面が帯電防止機能を有した構成にすることによって、筆記シートに画像を記録した際や、基材からカバーシートを引きはがして画像を消去した際などに、筆記シートに静電気が帯電することがなく、ゴミやほこりがカバーシートの表面や粘着層とマット面との間に付着することがないので好ましい。
マット面に帯電防止機能を付与するのに用いられる導電性材料は特に限定されず、従来知られている任意のものから選択することができる。具体的には、金属系材料としては、銀、ニッケル、銅、亜鉛、アルミニウム、ステンレスなどの金属粉末や金属繊維などが、金属酸化物系材料としては、酸化チタン、酸化亜鉛、酸化インジウム、酸化スズなどが、表面を導電性材料でコーティングした複合材料としては、上記金属系材料でコーティングしたマイカ、ガラス、シリカ、ポリマー粒子などが挙げられる。
【００６１】
また、フィルム表面を直接的に食刻する方法には、物理的方法と化学的方法とがある。このうち物理的方法は、比較的工程が単純であり、より細かい凹凸を形成させることができるので好ましい。物理的にフィルム表面を食刻する方法としては、サンドブラスト法や、スクラッチ法が挙げられる。
【００６２】
本発明において、カバーシートのマット面の硬度は、高いことが好ましい。具体的には、鉛筆硬度（ＪＩＳ  Ｋ  ５６００−５−４）がＦ以上であることが好ましく、Ｈ以上であることがより好ましい。本発明者らの検討によれば、筆記シートにおいて、画像を記録した後に消去した場合、カバーシートに画像の痕跡が残ることがあった。この結果、その後に形成される記録画像のコントラスト低下が起きてしまう。ところが、本願発明において、マット面の硬度を適当に設定することによって、そのような問題が改善され、このようなコントラスト低下が抑制される。さらには、カバーシートと粘着層との粘着性が適切となって、画像記録および消去を容易にすることもできる。
【００６３】
カバーシートのマット面を形成した面と反対側の面は、画像記録の際に圧力および応力を受ける。スタンプなどにより加圧する場合には、筆記シートの表面に対して垂直方向の力が印加される。一方、たとえばペンなどによって画像を記録する場合、カバーシートと粘着面とを密着させるために、垂直方向の力が印加されるが、それと同時に、カバーシートの表面とペン先との間に摩擦力が発生する。この結果、カバーシート表面が損傷し、記録される画像のコントラストが低下するおそれがある。このような問題を防止するために、本発明に用いられるカバーシートは、マット面を形成した面と反対側の面に、表面保護層を具備することが好ましい。
【００６４】
このような表面保護層は、カバーシートを構成するフィルムの表面に、表面保護フィルムを積層したり、樹脂材料を含む組成物を塗布して硬化させることなどにより形成させることができる。特に、表面保護フィルムは種々のものが市販されているので、その中から目的に応じたものを用いることが便利である。このような保護フィルムとしては、高い硬度によって表面を保護するもの、表面の摩擦力を低くしてひっかき傷の発生を防止するもの、適当な弾性を有し、物理的衝撃を緩和したり、物理的に一度は損傷を受けながら、自己修復するものなどが挙げられる。高い硬度を有する表面保護フィルムは、たとえば硬質プラスチックからなるフィルムであり、具体的な硬度が、鉛筆硬度でＨＢ以上であることが好ましい。また、摩擦力の低いフィルムとしては、たとえば表面が平滑な高分子量ポリエチレンからなるフィルムが挙げられ、具体的には、その表面の摩擦係数が０．１５以下であることが好ましい。また、物理的衝撃を緩和する、または自己修復するフィルムは、柔軟な構造を有する、シリコーン樹脂などの高分子材料からなるフィルムである。本発明において保護フィルムはこれらのいくつかの特性を兼ね備えた表面保護フィルムを用いることが好ましい。このようなフィルムは、たとえばタフトップ自己修復コートフィルムＳＲ−ＴＥＢＦ（商品名、東レフィルム加工株式会社製）、トークロＨＣフィルムハードコート品  ＨＣ１０００（東洋クロス株式会社製）など、各種のものが市販されている。
【００６５】
なお、本発明の表面保護層は帯電防止機能を有していてもよい。たとえばカバーシートを構成するフィルムの表面に、樹脂材料と導電性材料とを含む組成物を塗布して硬化させて表面保護層を形成してもよい。
表面保護層が帯電防止機能を有した構成にすることによって、筆記シートに画像を記録した際や、基材からカバーシートを引きはがして画像を消去した際などに、筆記シートに静電気が帯電することがなく、ゴミやほこりがカバーシートの表面や粘着層とマット面との間に付着することがないので好ましい。
表面保護層に帯電防止機能を付与するのに用いられる導電性材料は特に限定されず、粘着層やマット面に帯電防止機能を付与するのに用いられる導電性材料と同様に、従来知られている任意のものから選択することができる。
【００６６】
カバーシートの厚さは、高い透明性を達成し、かつ画像記録の際の圧力をカバーシートと粘着層との界面に伝達するためには薄いことが好ましく、物理的強度を高くするためには厚いことが好ましい。このような観点から、カバーシートを構成する主たるフィルムの厚さは３８〜１００μｍであることが好ましく、５０〜７５μｍであることがより好ましい。また、マットコート層を設ける場合、目的とする表面粗さを得るにはマットコート層を厚くすることが好ましく、カバーシートの透明性を維持するためにはマットコート層が薄いことが好ましい。このような観点から、マットコート層の厚さは２〜２０μｍであることが好ましく、５〜１０μｍであることがより好ましい。また、表面保護層を設ける場合、表面保護層の厚さは０〜１００μｍであることが好ましく、２５〜５０μｍであることがより好ましい。
【００６７】
本発明を諸例を用いて説明すると以下のとおりである。
【００６８】
［実施例１］
厚さ５０μｍのポリエステル製フィルム（コアプレート）に、シリコーン系粘着剤（ＬＴＣ  ７５５  Ｃｏａｔｉｎｇ（商品名）、東レ・ダウコーニング株式会社）９０部、シリコーン系粘着剤（ＳＤ  ４５８０  ＰＳＡ（商品名）、東レ・ダウコーニング株式会社）１０部、白金触媒（ＮＣ−２５（商品名）、東レ・ダウコーニング株式会社）０．７部をトルエンに溶解させ、その溶液を十分に攪拌後、アプリケーターにて塗工し、１２０℃２分硬化して、厚みが１５μｍの透明な粘着層１１３をフィルム表面に形成させた。さらに粘着層１１３の反対側面に黒色紙を積層して、基材１１０を得た。
【００６９】
また、厚さ５０μｍのポリエステル製フィルムの裏面に、ポリエステルメラミン樹脂とシリカ微粒子を含むコーティング液をコーティングし、表面にマット面を形成したカバーシート１２０を得た。このシートのマット面の算術平均高さＳａは０．１５μｍ、ヘーズ値は７２．８、鉛筆硬度はＨであった。
この基材１１０とカバーシート１２０とを組み合わせて、筆記シート１００を作成した。
【００７０】
次に、この筆記シート１００を用いて、図４ならびに図５に示すように筆記ボード１を作成した。
矩形状の底板３２０をＡＢＳ樹脂で形成し、その上面に筆記シート１００の基材１１０側を貼着した。
次いで、その全体が回転する消去体として、略円柱形状の消去体２００を黄銅で形成し、その側面が筆記シート１００の基材１１０とカバーシート１２０とに当接するように、基材１１０とカバーシート１２０との間に筆記シート１００の短手方向に沿って配置した。
次いで、上面と両側面とを有する略コの字形状のケース３１０をＡＢＳ樹脂で形成し、その上面中央に設けた矩形状の開口部３１１から筆記シート１００の表面が露出するように底板３１０に連結した。
次いで、上面と前後壁面とを有する略コの字形状の摺動体３３０をＡＢＳ樹脂で形成し、その前壁と後壁とがケース３１０の前端縁ならびに後端縁を移動自在になるように配置し、摺動体３３０の前壁ならびに後壁に前記消去体２００を回転自在に係合した。
摺動部材３３０を筆記ボード１の長手方向に操作して、筆記シート１００の基材１１０とカバーシート１２０との間で消去体２００を移動させたところ、基材１１０のカバーシート１２０に対向する面には粘着層１１３が設けられているために、粘着層１１３の表面の粘着力により消去体２００が抵抗を受けて移動方向に回転し、消去体２００は滑らかに移動した。
なお、消去体２００について、ＪＩＳ  Ｋ７１９４に従って表面抵抗率を測定したところ、１０１２Ω／□以下であった。
【００７１】
［評価］
経時保存性
筆記ボードを組み立てた後、静置して、状態変化を目視により評価した。
Ａ：  粘着層とマット層の貼り付きがなく良好。
Ｂ：  粘着層とマット層が時間とともに貼り付く。
Ｃ：  粘着層とマット層が貼り付いてしまう。
【００７２】
筆記性能
繊維束の筆記先端によって筆記した時の記録画像を目視で評価した。
Ａ：  良好な記録画像が得られる。
Ｂ：  記録画像が得られるがコントラストが低い。
Ｃ：  筆記しても記録画像が残らないか、筆記直後に自然に消滅した。
【００７３】
消去性能
画像の記録後に、摺動部材を筆記ボードの長手方向に操作して、筆記シートの基材とカバーシートとの間で消去体を移動し、マット層と粘着層とを剥離して、記録画像を消去した時の引き剥がし性を評価した。
Ａ：  軽度な力で容易に、かつきれいに記録画像が消去できる。
Ｂ：  大きな引き剥がし力がないと画像が消去できない。または、大きな剥離音がする。
Ｃ：  消去時にカバーシートまたは粘着層が損傷する。
【００７４】
記録性能
画像を記録後、１日経過後の記録画像を目視評価した。
Ａ：  記録画像の変化が認められない。
Ｂ：  記録直後に比較して画像が不鮮明になった。
Ｃ：  記録画像が視認できない（画像が消失していた）。
【００７５】
【表１】
2020001267.tif 000003
【符号の説明】
【００７６】
１  筆記ボード
１００  筆記シート
１１０  基材
１１１  着色支持体
１１１ａ  着色層
１１１ｂ  コアプレート
１１２  中間層
１１３  粘着層
１２０  カバーシート
１２１  マット面
１２１ａ  マットコート層
１２２  フィルム基材
１２３  表面保護層
２００  消去体（回転部）
３００  筆記先端
３１０  ケース
３１１  開口部
３２０  底板
３３０  摺動部材
４００  画像
【図１】
2020001267.tif 000004
【図２】
2020001267.tif 000005
【図３】
2020001267.tif 000006
【図４】
2020001267.tif 000007
【図５】
2020001267.tif 000008